Brevet FR2886302A1 — publié le 20061201

UTILISATION D'UNE COMBINAISON DE DEUX TYPES D'AGENTS DE COUPLAGE BIEN DIFFERENTS, COMME SYSTEME DE COUPLAGE (CHARGE BLANCHE-ELASTOMERE) DANS LES COMPOSITIONS DE CAOUTCHOUC COMPRENANT UNE CHARGE INORGANIQUE Le domaine de la présente invention est celui de l'utilisation d'une combinaison de deux types d'agents de couplage bien différents, comme système de couplage (charge blanche-élastomère) dans les compositions de caoutchouc comprenant une charge inorganique à titre de charge renforçante. L'invention concerne également les compositions d'élastomère(s) obtenues grâce à l'emploi dudit système de couplage, ainsi que les articles en élastomère(s) possédant un corps comprenant les compositions précitées. Les types d'articles en élastomère(s), où l'invention est la plus utile, sont ceux sujets notamment aux contraintes suivantes: des variations de températures et/ou des variations de sollicitation de fréquence importante en régime dynamique; et/ou une contrainte statique importante; et/ou une fatigue en flexion importante en régime dynamique. Des types d'articles sont par exemple: des joints d'appareils électroménagers, des supports jouant le rôle d'extracteurs de vibrations de moteurs soit avec des armatures métalliques, soit avec un fluide hydraulique à l'intérieur de l'élastomère, des gaines de câbles, des semelles de chaussures et des galets pour téléphériques. Ceci a été rendu possible notamment grâce à la mise au point de nouvelles compositions d'élastomères renforcées de charges inorganiques spécifiques qualifiées de "renforçantes", présentant une haute dispersibilité, capables de rivaliser avec le noir de carbone conventionnel du point de vue renforçant, et offrant en outre à ces compositions une hystérèse plus basse synonyme notamment d'une diminution de l'échauffement interne des articles en élastomère(s) (tels que par exemple ceux précités) lors de leur utilisation, en service. La mise en oeuvre (ou "processabilité") des compositions de caoutchouc contenant de telles charges reste néanmoins plus difficile que pour les compositions de caoutchouc chargées conventionnellement de noir de carbone. En particulier, il est nécessaire d'utiliser un agent de couplage, encore appelé agent de liaison, qui a pour fonction d'assurer la connexion entre la surface des particules de charge inorganique et l'élastomère, tout en facilitant la dispersion de cette charge inorganique au sein de la matrice élastomérique. Par agent de "couplage" (charge inorganique-élastomère), on rappelle ici que doit être entendu, de manière connue, un agent apte à établir une connexion suffisante, de nature chimique et/ou physique, entre la charge inorganique et l'élastomère. Un tel agent de couplage, au moins bifonctionnel, a comme formule générale simplifiée Y-W-X , dans laquelle: - Y représente un groupe fonctionnel (fonction "Y") qui est capable de se lier physiquement et/ou chimiquement à la charge inorganique, une telle liaison pouvant être établie, par exemple, entre un atome de silicium de l'agent de couplage et les groupes hydroxyle (OH) de surface de la charge inorganique (par exemple les silanols de surface lorsqu'il s'agit de silice) ; - X représente un groupe fonctionnel (fonction "X") capable de se lier physiquement et/ou chimiquement à l'élastomère, par exemple par l'intermédiaire d'un atome ou d'un groupe d'atomes appropriés; - W représente un groupe divalent permettant de relier "Y" et "X". Les agents de couplage ne doivent en particulier pas être confondus avec de simples agents de recouvrement de la charge inorganique qui, de manière connue, peuvent comporter la fonction "Y" active vis-à-vis de la charge inorganique mais sont en tout cas dépourvus de la fonction "X" active vis-à-vis de l'élastomère. Des agents de couplage, notamment (silice-élastomère), ont été décrits dans un grand nombre de documents brevet, les plus connus étant des silanes sulfurés bifonctionnels, en particulier des alkoxysilanes sulfurés, considérés aujourd'hui comme les produits apportant, pour des vulcanisats chargés à la silice, le meilleur compromis en terme de sécurité au grillage, de facilité de mise en oeuvre et de pouvoir renforçant. Parmi ces silanes sulfurés, doit être cité tout particulièrement le tétrasulfure de bis 3-triéthoxysilylpropyle (en abrégé TESPT), agent de couplage de référence dans les compositions de caoutchouc comprenant une charge inorganique à titre de charge renforçante. On cherche toujours aujourd'hui à améliorer les performances de ces agents de couplage pour une charge inorganique telle que par exemple la silice. En particulier, le besoin est particulièrement présent dans le cas de matrices de caoutchouc à base d'un élastomère isoprénique dans lesquelles, de manière connue, une liaison efficace avec l'élastomère est beaucoup plus difficile à obtenir, comparativement à l'emploi de noir de carbone. Poursuivant ses recherches, la Demanderesse a découvert un nouveau système de couplage pour charge inorganique qui, grâce à la combinaison de deux types d'agents de couplage bien différents, permet d'améliorer de manière très sensible les performances de couplage sur un élastomère isoprénique. Un tel système permet notamment d'améliorer notablement les propriétés d'hystérèse des compositions de caoutchouc, ce qui se concrétisent pour les articles en élastomère(s) (tels que par exemple ceux précités) par une diminution de l'échauffement interne de ces articles lors de leur utilisation, en service ou par une augmentation du facteur de transmissibilité dans le cas des pièces antivibratoires dans les supports de moteurs. PREMIER OBJET DE L'INVENTION Cet objectif, parmi d'autres, est atteint par la présente invention qui concerne, dans 10 un premier objet, l'utilisation: d'une quantité efficace d'un système polyfonctionnel (A) de couplage (charge inorganique-élastomère), porteur d'au moins deux fonctions notées "X" ou "Y", greffable d'une part sur l'élastomère au moyen de la fonction "X" et d'autre part sur la charge inorganique au moyen de la fonction "Y" ; - comme agent de couplage charge inorganiqueélastomère dans les compositions de caoutchouc comprenant: É (B) au moins un élastomère de type caoutchouc, naturel ou synthétique; É (C) une charge inorganique à titre de charge renforçante; É (D) tout ou partie des autres constituants ou additifs choisis parmi: un (ou des) agent(s) de vulcanisation (Dl), éventuellement un (ou des) accélérateur(s) de vulcanisation (D2), éventuellement un (ou des) activateur(s) de vulcanisation (D3), éventuellement une (ou des) charge(s) renforçante(s) non-blanche(s) (D4), éventuellement une (ou des) charge(s) inorganique(s) peu ou non renforçante(s) (D5), éventuellement un (ou des) agent(s) protecteur(s) (D6), éventuellement un (ou des) agent(s) de plastification et/ou un (ou des) agent(s) d'aide à la mise en oeuvre (D7), et des mélanges de ces espèces; -4 ladite utilisation étant caractérisée en ce que: + le système polyfonctionnel de couplage (A) consiste dans une association particulière résidant dans la combinaison des ingrédients (Al) et (A2) suivants: É (Al) étant au moins un agent de couplage choisi parmi le groupe des agents de couplage dont chaque membre est un composé constitué essentiellement d'un composé organosilicique fonctionnalisé (I) comprenant les motifs de formules générales suivantes: [(G )3SiOii2],m [(G )2SiO212]n [G SiO3,2]o [SiO412]p [(G2)a(G')a,(Z-CO-N=N-CO-A)SiO(3a-a') /2]q formule (I) dans lesquelles: m, n, o, p représentent chacun un nombre entier ou fractionnaire égal ou supérieur à 0; q représente un nombre entier ou fractionnaire égal ou supérieur à 1; - a représente un nombre entier choisi parmi 0,1, 2 et 3; a' représente un nombre entier choisi parmi 0, 1 et 2; la somme a + a' se situe dans l'intervalle allant de 0 à 3 avec les conditions selon lesquelles: quand a = 0, alors au moins un des symboles G répond à la définition donnée ci-après pour G2; et quand a + a' = 3, alors m = n = o = p = 0 (zéro) ; les symboles G , identiques ou différents, représentent chacun l'un des groupes correspondant à G2 ou G' ; les symboles G2, identiques ou différents, représentent chacun: un groupe hydroxyle ou un groupe monovalent hydrolysable; - les symboles G', identiques ou différents, représentent chacun: un groupe hydrocarboné aliphatique, saturé ou insaturé ; un groupe carbocyclique, saturé ou insaturé et/ou aromatique, monocyclique ou polycyclique; ou un groupe représentant une partie hydrocarbonée aliphatique, saturée ou insaturée et une partie carbocyclique telle que définie ci-dessus; avec la possibilité complémentaire selon laquelle, le cas échéant, un groupe G' peut former avec un groupe G2 et l'atome de silicium auquel G' et G2 sont liés, un groupe carbocyclique monocyclique ou polycyclique ayant de 2 à 10 atomes de carbone cyclique et pouvant comporter un ou plusieurs hétéroatome(s) cyclique(s) oxygéné(s) ; le symbole Z représente un radical divalent choisi parmi: un groupe hydrocarboné aliphatique, saturé ou insaturé ; un groupe carbocyclique, saturé, insaturé et/ou aromatique, monocyclique ou polycyclique; et un groupe présentant une partie hydrocarbonée aliphatique, saturée ou insaturée et une partie carbocyclique telle que définie ci-dessus; ledit radical divalent étant éventuellement substitué ou interrompu par un atome d'oxygène et/ou un atome de soufre et/ou un atome d'azote, ledit atome d'azote portant 1 groupe monovalent choisi parmi: un atome d'hydrogène; un atome hydrocarboné aliphatique, saturé ou insaturé ; un groupe carbocyclique, saturé ou insaturé et/ou aromatique, monocyclique ou polycyclique; et un groupe présentant une partie hydrocarbonée aliphatique, saturée ou insaturée et une partie carbocyclique telle que définie ci-dessus; - le symbole A représente: + un groupe hydrocarboné aliphatique, saturé ou insaturé ; un groupe carbocyclique, saturé ou insaturé et/ou aromatique, monocyclique ou polycyclique; ou un groupe représentant une partie hydrocarbonée aliphatique, saturée ou insaturée et une partie carbocyclique telle que définie ci-dessus; + un groupe -X- G3 où : X représente -0-, -S- ou -NG4avec G4 prenant l'une quelconque des significations données ci-avant pour G' ; G3, identique ou différent de G4, représente l'un quelconques des groupes définis pour G' ; les substituants G3 et G4 du groupe -NG4G3 pouvant, en outre, former ensemble et avec l'atome d'azote auquel ils sont liés un cycle unique ayant de 5 à 7 chaînons, comportant dans le cycle 3 à 6 atomes de carbone, 1 ou 2 atome(s) d'azote et éventuellement 1 ou 2 double(s) liaison(s) insaturée(s) ; + ou, lorsque q = 1, un groupe [-Z-SiO(3-a-a')2(G2)a(G')a.] [(G )3SiO12]m [(G )2SiO212]n [G SiO312]0 [SiO412]p dans lequel les symboles Z, , G , G', G2, a, a', m, n, o, et p possèdent les définitions indiquées ci-avant; É (A2): étant au moins un agent de couplage choisi dans le groupe des agents de couplage dont chaque membre est un composé constitué essentiellement: É soit par un silane polysulfuré "symétrique" (A2-1) répondant à la formule générale: (G6)b(G5)3_bSI-M-(SX M)m-SI(G5)3- b(G6)b (II) dans laquelle: - les symboles G6 prennent l'une quelconque des significations données ci-avant pour G2; - les symboles G5 prennent l'une quelconque des significations données ci-avant pour G' ; - b représente un nombre entier parmi 1, 2 et 3; - m représente un nombre entier égal à 1 ou 2; - x représente un nombre entier ou fractionnaire allant de 2 à 6; les symboles M prennent l'une quelconque des significations données ci-avant pour Z; É soit par un silane sulfuré "disymétrique" (A2-2) répondant à la formule générale: (G6)b(G5)3_bSI-M- SZ J (III) dans laquelle: - les symboles G6, G5, b et M répondent aux définitions données ci-avant à propos de la formule (Il) ; z représente un nombre entier ou fractionnaire allant de 1 à 4; le symbole J représente: + lorsque z = 1: un atome d'hydrogène ou un groupe -CO-R' ; + lorsque z est un nombre entier fractionnaire allant de 2 à 4: un groupe - NR2R3; un groupe Bzt; ou un groupe Bzt, (AA)y; + avec: R' étant un groupe hydrocarboné aliphatique, saturé ou insaturé, ou un groupe carbocyclique, saturé, insaturé et/ou aromatique, monocyclique ou polycyclique, ou un groupe présentant une partie hydrocarbonée aliphatique, saturée ou insaturée et une partie carbocyclique telle que définie ci-dessus; R2 et R3, identiques ou différents, étant un atome d'hydrogène et/ou l'un quelconque des groupes que représente R' ; R2 et R3 pouvant en outre former ensemble et avec l'atome d'azote auquel ils sont liés, un cycle unique ayant de 5 à 7 chaînons, comportant dans le cycle 3 à 6 atomes de carbone, 1 ou 2 atome(s) d'azote et éventuellement 1 ou 2 double(s) liaison(s) ; le symbole Bzt représentant le groupe 2-benzothiazole éventuellement substitué par un ou plusieurs radicaux choisis parmi: un groupe hydrocarboné aliphatique saturé, ou un groupe carbocyclique saturé et/ou aromatique, monocyclique ou polycyclique, ou un groupe présentant une partie hydrocarbonée aliphatique saturée et une partie carbocyclique saturée et/ou aromatique, monocyclique ou polycyclique; le symbole AA représentant un monoacide ou polyacide, organique ou minéral, oxygéné, dont l'une au moins des fonctions acides possède une constante d'ionisation dans l'eau, pKa, à 25 C, supérieure à 3; et y étant un nombre entier ou fractionnaire différent de 0 (zéro) et au plus égal à 3; + ledit système polyfonctionnel de couplage (A) est incorporé dans des compositions de caoutchouc à base d'élastomères isopréniques. Par l'expression "composé organosilicique fonctionnalisé (I)", on entend définir au sens de l'invention les composés suivants: (i) au moins un organosilane fonctionnalisé correspondant à la formule (I) dans laquelle m=n=o=p=0(zéro),q=1 eta+a'=3; (2i) au moins un oligomère siloxane fonctionnalisé correspondant à la formule (I) dans laquelle: la somme a + a' se situe alors dans l'intervalle allant de 0 à 2, et soit au moins un des m, n, o, p est un nombre différent de 0 (zéro) et q est égal ou supérieur à 1, soit q est supérieur à 1 et chacun des m, n, o, p a une valeur quelconque; et (3i) un mélange d'organosilane(s) fonctionnalisé(s) (i) et/ou d'oligomère(s) siloxane(s) fonctionnalisé(s) (2i) entre eux. S'agissant des oligomères siloxanes fonctionnalisés correspondant à la formule (I), ceux qui sont avantageusement visés dans la présente invention sont les espèces (2i) répondant aux définitions données ciavant, dans la formule (I) desquelles la somme m + n + o + p + q (correspondant au nombre d'atomes de silicium de I'oligomère) se situe dans l'intervalle allant de 2 à 20, de préférence de 2 à 12 et par exemple de 2 à 6. Dans la formule (I) précitée, on doit bien comprendre que le groupement (Z-CON=N-CO-A) est relié à l'atome de Si du motif SiO(3_a_a') /2 par l'intermédiaire du radical divalent Z-. Dans la formule (I) précitée, la fonction "X" de l'agent de couplage est la fonction azo activée CO-N=N-CO, tandis que la fonction "Y" est une fonction hydroxyle/hydrolysable Si-G et/ou -Si-G2. Dans la formule (II) précitée, la fonction "X" de l'agent de couplage est la fonction polysulfure SX, tandis que la fonction "Y" est la fonction hydroxyle/hydrolysable -Si-G6. Dans la formule (III) précitée, la fonction "X" de l'agent de couplage est la fonction polysulfure SZ, tandis que la fonction "Y" est la fonction hydroxyle/hydrolysable -Si-G6. Dans ce qui précède, par groupe hydrocarboné aliphatique, on entend un groupe linéaire ou ramifié, de préférence comprenant de 1 à 25 atomes de carbone, éventuellement substitué. Avantageusement, ledit groupe hydrocarboné aliphatique comprend de 1 à 18 atomes de carbone, mieux de 1 à 8 atomes de carbone et mieux encore de 1 à 6 atomes de carbone. A titre de groupe hydrocarboné aliphatique saturé, on peut citer les groupes alkyle, tels que les radicaux méthyle, éthyle, propyle, isopropyle, n-butyle, isobutyle, t-butyle, pentyle, isopentyle, néopentyle, 2-méthylbutyle, 1-éthylpropyle, hexyle, isohexyle, néohexyle, 1-méthylpentyle, 3-méthylpentyle, 1,1-diméthylbutyle, 1,3-diméthylbutyle, 2-éthylbutyle, 1-méthyl-1-éthylpropyle, heptyle, 1-méthylhexyle, 1propylbutyle, 4,4-d iméthylpentyle, octyle, 1-méthylheptyle, 2éthylhexyle, 5,5-diméthylhexyle, nonyle, décyle, 1-méthylnonyle, 3,7diméthyloctyle et 7,7-diméthyloctyle, hexadécyle. Les groupes hydrocarbonés aliphatiques insaturés comprennent une ou plusieurs insaturations, de préférence une, deux ou trois insaturations de type éthylénique (double liaison) ou/et acétylénique (triple liaison). Des exemples en sont les groupes alcényle ou alcynyle dérivant des groupes alkyle définis ci-dessus par élimination de deux atomes d'hydrogène, ou plus. De manière préférée, les groupes hydrocarbonés aliphatiques insaturés comprennent une seule insaturation. Dans le cadre de l'invention, on entend par groupe carbocyclique, un radical monocyclique ou polycyclique, éventuellement substitué, de préférence en C3-050. De façon avantageuse, il s'agit d'un radical en C3 C18, de préférence mono-, bi- ou tricyclique. Lorsque le groupe carbocyclique comprend plus d'un noyau cyclique (cas des carbocycles polycycliques), les noyaux cycliques sont condensés deux à deux. Deux noyaux condensés peuvent être orthocondensés ou péricondensés. Le groupe carbocyclique peut comprendre, sauf indications contraires, une partie saturée et/ou une partie aromatique et/ou une partie insaturée. Des exemples de groupes carbocycliques saturés sont les groupes cycloalkyle. De manière préférée, les groupes cycloalkyle sont en C3 C18, mieux encore en C5 C10. On peut citer notamment les radicaux cyclopentyle, cyclohexyle, cycloheptyle, cyclooctyle, adamantyle ou norbornyle. Le carbocycle insaturé ou toute partie insaturée de type carbocyclique présente une ou plusieurs insaturations éthyléniques, de préférence une, deux ou trois. Il présente avantageusement de 6 à 50 atomes de carbone, mieux encore de 6 à 20, par exemple de 6 à 18. Des exemples de carbocycles insaturés sont les groupes cycloalcényles en C6-C10. Des exemples de radicaux carbocycliques aromatiques sont les groupes (C6C18)aryles, mieux encore (C6-C12)aryles et notamment phényle, naphtyle, anthryle et phénanthryle. Un groupe présentant à la fois une partie aliphatique hydrocarbonée telle que définie ci-dessus et une partie carbocyclique telle que définie cidessus est, par exemple, un groupe arylalkyle tel que benzyle, ou un groupe alkylaryle tel que tolyle. Les substituants des groupes ou parties aliphatiques hydrocarbonés et des groupes ou parties carbocycliques sont, par exemple, des groupes alcoxy dans lesquels la partie alkyle est préférablement telle que définie cidessus. Par groupe monovalent hydrolysable dont on a parlé supra à propos des symboles G2 et G6, on entend des groupes tels que, par exemple: les atomes d'halogène, notamment le chlore; les groupes -O-G' et -O-CO-G' où G' représente: un groupe hydrocarboné aliphatique, saturé ou insaturé, ou un groupe carbocyclique, saturé, insaturé et/ou aromatique, monocyclique ou polycyclique, ou un groupe présentant une partie hydrocarbonée aliphatique, saturée ou insaturée et une partie carbocyclique telle que définie ci-dessus, G' pouvant être éventuellement halogéné et/ou substitué par un ou plusieurs alcoxy; les groupes -O-N=CG8G9 dans lesquels G8 et G9 prennent indépendamment l'une quelconque des significations données ci-dessus pour G', G8 et G9 pouvant être halogénés ou/et éventuellement substitués par un ou plusieurs alcoxy; les groupes - O-NG8G9 dans lesquels G8 et G9 sont tels que définis ci-dessus. Avantageusement, pareil groupe monovalent hydrolysable est un radical: alcoxy, linéaire ou ramifié, en C1-C8 éventuellement halogéné et/ou éventuellement substitué par un ou plusieurs (C1-C8)alcoxy; acyloxy en C2C9 éventuellement halogéné ou éventuellement substitué par un ou plusieurs (C1-C8)alcoxy; cycloalkyloxy en C5 C10; ou aryloxy en C6-C18. A titre d'exemple, le groupe hydrolysable est méthoxy, éthoxy, n- propoxy, isopropoxy, n-butoxy, méthoxyméthoxy, éthoxyéthoxy, méthoxyéthoxy, 13chloropropoxy ou 13-chloroéthoxy ou bien encore acétoxy. Comme groupes carbocycliques monovalents que peuvent former ensemble, dans la formule (I), les substituants G' et G2 et l'atome de silicium auquel ils sont liés, on citera 5 par exemple les cycles: Comme cycles uniques que peuvent former ensemble d'une part les substituants G3 et G4 de l'atome d'azote présent dans le symbole A de la formule (I) et d'autre part les substituants R2 et R3 de l'atome d'azote présent dans le symbole J de la formule (III), on citera par exemple les cycles suivants où la valence libre est portée par un atome d'azote: le pyrrole, I'imidazole, le pyrazole, la pyrrolidine, la 42-pyrroline, l'imidazolidine, la A2imidazoline, la pyrazolidine, la A3-pyrazoline, la pipéridine; des exemples préférés sont: le pyrrole, l'imidazole et le pyrazole. Parmi les composés organosiliciques fonctionnalisés (Al), ceux qui conviennent bien (composés dits SA1-1) sont les composés: > consistant dans: ^ (i) des organosilanes fonctionnalisés correspondant à la formule (I) dans laquelle: a + a'=3; m = n = o = p = 0 (zéro) ; etq = 1; ^ (2i) des oligomères siloxanes fonctionnalisés correspondant à la formule (I) dans laquelle: a + a' = 1 ou 2; m se situe dans l'intervalle allant de 1 à 2; n = p = o = 0 (zéro) ; et q = 1; ^ (3i) des mélanges d'espèce(s) (i) et/ou (2i) ; > et dans les structures desquels: ^ les symboles G , identiques ou différents, représentent chacun l'un des radicaux choisis ci-après pour G' ou G2; É les symboles G', identiques ou différents, représentent chacun: un radical alkyle, linéaire ou ramifié, en C1-C8; un radical cycloalkyle en C5-C10 ou un radical aryle en C6-C18, ^ les symboles G2, identiques ou différents, représentent chacun: un radical hydroxyle, un radical alkoxy, linéaire ou ramifié, en C1-C8, éventuellement substitué par un ou plusieurs (C1-C8)alkoxy; ^ Z représente le radical divalent -Z'-Z"- où : Z' représente: une chaîne alkylène en C1-C8; un groupe cycloalkylène saturé en C5-C10; un groupe arylène en C6-C18; ou un groupe divalent constitué d'une combinaison d'au moins deux de ces radicaux; Z" représente: un lien valenciel, -O- ou -NR4- , avec R4 étant: un atome d'hydrogène; un radical alkyle, linéaire ou ramifié, en C1-C8; un radical cycloalkyle en C5 C10; un radical aryle en C6-C18; ou un radical (C6-C18)aryl-(C1-C8)alkyle; ^ A désigne un groupe - O-G3 ou -NG4G3 où G3 et G4, identiques ou différents entre eux, représentent chacun: un radical alkyle, linéaire ou ramifié, en C1-C8; un radical cycloalkyle en C5 C10 ou un radical aryle en C6-C18. Parmi les composés organosiliciques fonctionnalisés (Al), ceux qui conviennent plus particulièrement bien (composés dits SA1-2) sont les composés: > consistant dans: ^ (i) des organosilanes fonctionnalisés correspondant à la formule (I) dans laquelle: a + a'=3; m = n = o = p = 0 (zéro) ; et q = 1; ^ (2i) des oligomères siloxanes fonctionnalisés correspondant à la formule (I) dans laquelle: a + a' = 1 ou 2; m se situe dans l'intervalle allant de 1 à 2; n = p = o = 0 (zéro) ; et q = 1; ^ (3i) des mélanges d'espèce(s) (i) et/ou (2i) ; > et dans les structures desquels: ^ les symboles G , identiques ou différents, représentent chacun l'un des radicaux choisis ci-après pour G1 ou G2; ^ les symboles G1, identiques ou différents, sont choisis dans le groupe formé par les radicaux méthyle, éthyle, propyle, isopropyle, cyclohexyle et phényle; ^ les symboles G2, identiques ou différents, sont choisis dans le groupe formé par les radicaux hydroxyle, méthoxy, éthoxy, n-propoxy, isopropoxy, n-butoxy, méthoxyméthoxy, éthoxyéthoxy et méthoxyéthoxy; ^ Z représente le radical divalent -Z'-Z"- où : Z' représente: une chaîne alkylène en C1C8; - Z" représente: un lien valenciel, -O- ou -NR4-, avec R4 étant choisi dans le groupe formé par: l'hydrogène, les radicaux méthyle, éthyle, propyle, isopropyle, n-butyle, isobutyle, t-butyle, pentyle, hexyle, cyclohexyle, et benzyle; ^ A désigne un groupe -O-G3 ou -NG4G3 où G3 et G4, identiques ou différents entre eux, sont choisis dans le groupe formé par les radicaux méthyle, éthyle, propyle, isopropyle, cyclohexyle et phényle. Parmi les composés organosiliciques fonctionnalisés (Al), ceux qui conviennent spécialement bien (composés dits SA1-3) sont les composés: > consistant dans: ^ (i) des organosilanes fonctionnalisés correspondant à la formule (I) dans laquelle: a + a' = 3; m = n = o = p = 0 (zéro) ; et q = 1; ^ (2i) des oligomères siloxanes fonctionnalisés correspondant à la formule (I) dans laquelle: a + a' = 1 ou 2; m se situe dans l'intervalle allant de 1 à 2; n = p = o = 0 (zéro) ; et q = 1; ^ (3i) des mélanges d'espèce(s) (i) et/ou (2i) ; > et dans les structures desquels: ^ les symboles G , identiques ou différents, représentent chacun l'un des radicaux choisis ci-après pour G' ou G2; ^ les symboles G1, identiques ou différents, sont choisis dans le groupe formé par les radicaux méthyle, éthyle, propyle, isopropyle, cyclohexyle et phényle; ^ les symboles G2, identiques ou différents, sont choisis dans le groupe formé par les radicaux hydroxyle, méthoxy, éthoxy, n-propoxy, isopropoxy et n-butoxy; ^ Z représente le radical divalent -Z'-Z"- où : - Z' est choisi dans le groupe formé par les radicaux divalents méthylène, éthylène et propylène; - Z" représente un lien valenciel, -O- ou -NR4- avec R4 étant un atome d'hydrogène; ^ A désigne un groupe -O-G3 où G3 est choisi dans le groupe formé par les radicaux méthyle, éthyle, propyle, isopropyle, cyclohexyle et phényle. Comme exemples de composés organosiliciques fonctionnalisés (Al) qui conviennent spécialement bien, on citera notamment les produits de formule: - (C2HSO)3Si-(CH2)3-NH-CO-N=N-COOC2H5 (A1-1) - les mélanges des espèces (A1-1) avec les espèces (Al-l') et (Al-l") suivantes: [(CH3) 3SiOyd [(C2HSO)2{(CH2)3-NH-CO-N=N-COOC2H5} SiO 2] (Al-l') [(CH3)3SiO12]2 [(C2HSO) {(CH2)3-NH-CO-N=N-COOC2H5} SiOti2] (A1-1") - (CH3)2(C2HSO)Si(CH2)3-NH-CO-N=N-COOC2H5 (A1-2) - (CH3)(CH3O)2Si-(CH2)3-NH-CO-N=N-COOCH3 (A1-3) - (CH3)2(OH)Si-(CH2)3-NH-CO-N=N-COOCH3 (A1-4) - (C2H5)2(OH)Si-(CH2) 3-NH-CO-N=N-COOC2H5 (A1-5) - (CH3)(CH3O)zSi-(CHZ)3-CO-N=N-COOCH3 (A1-6) (CH3)2(OH)Si-(CH2)3-CO-N=N-COOCH3 (A1-7) - (C2H5)2(OH)Si-(CH2)3-CO-N=NCOOC2H5 (A1-8) Parmi les organosilanes polysulfurés (A2), ceux qui conviennent bien (silanes dits SA2-1) sont les silanes "symétriques" de formule (II) dans laquelle: ^ b représente un nombre entier choisi parmi 1, 2 et 3; ^ les symboles G5, identiques ou différents, représentent chacun: un radical alkyle, linéaire ou ramifié, en C1-C8; un radical cycloalkyle en C5-C10 ou un radical aryle en Cs C18, ^ les symboles G6, identiques ou différents, représentent chacun: un radical hydroxyle, un radical alkoxy, linéaire ou ramifié, en C1-C8, éventuellement substitué par un ou plusieurs (C1-C8)alkoxy; ^ M représente: une chaîne alkylène en C1-C8; un groupe cycloalkylène saturé en C5-C10; un groupe arylène en C6C18; ou un groupe divalent constitué d'une combinaison d'au moins deux de ces radicaux; É m est égal à 1; ^ x représente un nombre entier ou fractionnaire allant de 2 à 4. Parmi les organosilanes polysulfurés (A2), ceux qui conviennent plus particulièrement bien (silanes dits SA2-2) sont les silanes de formule (Il) dans laquelle: ^ b représente un nombre entier choisi parmi 1, 2 et 3; ^ les symboles G5, identiques ou différents, sont choisis dans le groupe formé par les radicaux méthyle, éthyle, propyle, isopropyle,cyclohexyle et phényle; ^ les symboles G6, identiques ou différents, sont choisis dans le groupe formé par les radicaux hydroxyle, méthoxy, éthoxy, n-propoxy, isopropoxy, n-butoxy, méthoxyméthoxy, éthoxyéthoxy et méthoxyéthoxy; ^ M représente une chaîne alkylène en C1-C8; ^ m est égal à 1; É x représente un nombre entier ou fractionnaire allant de 2 à 4. Parmi les organosilanes polysulfurés (A2), ceux qui conviennent spécialement bien (silanes dits SA2-3) sont les silanes de formule (Il) dans laquelle: ^ b représente un nombre entier choisi parmi 1, 2 et 3; ^ les symboles G5, identiques ou différents, sont choisis dans le groupe formé par les radicaux méthyle, éthyle, propyle, isopropyle, cyclohexyle et phényle; ^ les symboles G6, identiques ou différents, sont choisis dans le groupe formé par les radicaux hydroxyle, méthoxy, éthoxy, n- propoxy et isopropoxy; É M est choisi dans le groupe formé par les radicaux divalents méthylène, éthylène et propylène; ^ m est égal à 1; ^ x représente un nombre entier ou fractionnaire allant de 2 à 4. Comme exemples d'organosilanes polysulfurés (A2) qui conviennent spécialement bien, on citera notamment: - - le disulfure de bistriéthoxysilylpropyle (en abrégé TESPD) de formule: (C2HSO)3Si-(CH2)3-S2(CH2)3-SI(OC2H5)3 (A2-1) - le tétrasulfure de bis-triéthoxysilylpropyle (en abrégé TESPT) de formule: (C2HSO)3Si-(CH2)3-S4-(CH2)3-SI(OC2H5)3 (A22) le tétrasulfure de bis- monohydroxydiméthylsilylpropyle de formule: (HO)(CH3)2 Si-(CH2)3 S4-(CH2)3-Si(CH3)2(OH) (A2-3) - le disulfure de bismonoéthoxydiméthylsilylpropyle (en abrégé MESPD) de formule: (C2HSO)(CH3) 2 Si-(CH2)3 S2-(CH2)3-SI(CH3)2(OC2H5) (A2-4) - le tétrasulfure de bismonoéthoxydiméthylsilylpropyle (en abrégé MESPT) de formule: (C2HSO)(CH3) 2 Si-(CH2)3 S4-(CH2)3-SI(CH3)2(OC2H5) (A2-5) Les composés organosiliciques fonctionnalisés (Al) de type (i) peuvent être préparés selon un procédé de synthèse comportant les étapes suivantes: (a) : on fait réagir un silane précurseur de formule: (G2)a(G')aSi-P' avec un dérivé hydrazo précurseur de formule: P2-NH-NH-CO-A formules dans lesquelles les symboles G1, G2 et A sont tels que définis ci-avant, a + a' = 3 et P' et P2 représentent des groupes dont la structure et la fonctionnalité de chacun sont telles que ces groupes sont capables de réagir l'un avec l'autre pour donner naissance à l'enchaînement central Z-CO- de manière à conduire au composé hydrazo de formule: (G2)a(G')a.SiZ-CO-NH-NH-CO-A (IV) (b) : on fait subir au composé de formule (IV) une réaction d'oxydation du groupe hydrazo selon le schéma suivant: (G2)a(G') a.Si-Z-CO-NH-NH-CO-A (G2)a(G1)a.Si-Z-CO-N=N-CO-A (IV) (I) L'oxydation de l'étape (b) se produit facilement en opérant à l'aide d'un système 30 oxydant à base par exemple de N-bromosuccinimide et de pyridine, utilisés en quantité stochiométrique ou en excès par rapport à cette dernière. Dans le cas par exemple de la préparation des organosilanes fonctionnalisés (Al) de formule (I) qui conviennent spécialement bien, dans la structure desquels le symbole Z représente alors le radical divalent -(CH2)3-NH-, le schéma de synthèse qui est appliqué est le suivant: (a) : on fait réagir un silane précurseur de formule: (G2)a(G') aSi-(CH2)3-NCO avec un dérivé hydrazo précurseur de formule: H2N-NH-CO-A pour obtenir le composé hydrazo de formule: (G2)a(G') a.Si-(CH2)3-NH-CONH-NH-CO-A (IV) (b) : on fait subir au composé de formule (IV) une réaction d'oxydation du groupe hydrazo selon le schéma suivant: (G2)a(G') a.Si-(CH2)3-NH-CO-NH-NH-CO-A *(G2)a(G')a,Si-(CH2)3-NH-CO-N=N-CO-A (IV) (I) En ce qui concerne la manière pratique de mettre oeuvre le procédé qui vient d'être décrit sous (b), on se reportera pour plus de détails au contenu de FR-A-2 340 323. Les composés organosiliciques fonctionnalisés (Al) de type (2i) et (3i) peuvent être préparés selon un procédé de synthèse consistant: à oxyder le groupe hydrazo du précurseur (IV) à l'aide d'un système oxydant comprenant au moins un oxydant (par exemple un halogène comme le brome) et au moins une base (par exemple une base minérale comme Na2CO3), en faisant intervenir un réactif supplémentaire choisi parmi un mono- ou polyalkoxysilane (par exemple le triméthyléthoxysilane), et en opérant de préférence au sein d'un milieu liquide organique (par exemple en utilisant un solvant comme le dichlorométhane). Un mode opératoire avantageux pour conduire ce procédé consiste: à charger dans le réacteur à température ambiante (23 C) : le précurseur (IV), la base (sa quantité dépendant de l'agent oxydant mis en oeuvre; par exemple, dans le cas du brome, on utilise deux équivalents molaires de base par rapport au brome), le solvant organique et le réactif supplémentaire (sa quantité correspondant par exemple à au moins un équivalent molaire par rapport au précurseur), - puis à additionner progressivement dans le milieu réactionnel le système oxydant (sa quantité molaire étant par exemple stoechiométrique par rapport à celle du précurseur). Les organosilanes polysulfurés (A2) peuvent être préparés selon divers procédés de synthèse connus que l'on trouve décrit dans de nombreux documents; on citera notamment les documents suivants: -s'agissant des silanes polysulfurés "symétriques" : EP-A-0 680 997, EP-A-1 043 357, WO-A02/30939, WO-A-02/31041, WO-A-02/083719, US-A-4 128 438; -s'agissantes des silanes sulfurés "disymétriques" : EP-A-O 074 632, EP-A-O 939 081, EP- A0 945 556, WO-A-03/002574, WO-A-03/053983, FR-A-2 839 720. Certains organosilanes (A2) sont disponibles dans le commerce: le TESPD est commercialisé par exemple par la société DEGUSSA sous la dénomination Si75 (sous forme d'un mélange de disulfure - à 75% en poids -et de polysulfures), ou encore par la société GE-OSI sous la dénomination Silquest A1589; le TESPT est commercialisé par exemple par la société DEGUSSA sous la dénomination Si69 (ou X50S lorsqu'il est supporté à 50% en poids sur du noir de carbone), ou encore par la société GE-OSI sous la dénomination Siquest Al289 [dans les deux cas, mélange commercial de polysulfures avec une valeur moyenne pour le x de Sx dans la formule (Il) qui est proche de 4]. L'homme du métier comprendra que les agents de couplage (Al) et/ou (A2) précédemment décrits pourraient être préalablement greffés sur les charges inorganiques renforçantes, notamment sur de la silice, par l'intermédiaire de leur(s) fonction(s) "Y", les charges inorganiques renforçantes ainsi précouplées pouvant ensuite être liées à l'élastomère par l'intermédiaire de leur(s) fonction(s) libre(s) "X". Les agents de couplage (Al) et/ou (A2) pourraient être encore préalablement greffés sur l'élastomère isoprénique par l'intermédiaire de leur(s) fonction(s) "X", l'élastomère ainsi fonctionnalisé pouvant ensuite être liées à la charge inorganique par l'intermédiaire de leur(s) fonction(s) libre(s) "Y". On préfère toutefois, notamment pour des raisons de meilleure mise en oeuvre des compositions de caoutchouc à l'état cru, utiliser tout ou partie des agents de couplage soit greffé sur la charge, soit à l'état libre (c'est à dire non greffé). SECOND OBJET DE L'INVENTION 20 Un second objet de la présente invention concerne les compositions comprenant: (B) au moins un élastomère isoprénique, (C) une charge inorganique renforçante, et (A) une quantité adéquate du système de couplage consistant dans l'association 25 particulière résidant dans la combinaison des ingrédients (Al) et (A2) dont on a parlé ci-avant. Plus précisément, ces compositions comprennent (les parties sont données en poids) : É pour 100 parties d'élastomère(s) isopréniques(s), É de 10 à 200 parties de charge inorganique (C), de préférence de 30 à 150 parties et plus préférentiellement de 40 à 120 parties, É une quantité de combinaisons (Al) + (A2) qui apporte dans chaque composition: 0,5 à 15 parties, et de préférence 1 à 10 parties, d'ingrédient (Al), et 0,5 à 15 parties, et de préférence 1 à 10 parties, d'ingrédient (A2). De manière avantageuse, la quantité de combinaison (Al) + (A2), où les proportions de ingrédients (Al) et (A2) sont choisies dans les zones générales et préférentielles précitées, est déterminée de manière à ce qu'elle représente de 1% à 20%, de préférence de 2 à 15%, plus préférentiellement de 3 à 10%, par rapport a poids de la charge inorganique renforçante. De manière plus avantageuse, les proportions des ingrédients (Al) et (A2), d'une part choisies dans les zones générales et préférentielles précitées et d'autre part donnant une somme (Al) + (A2) avantageusement située dans les zones générales et préférentielles précitées, sont en plus déterminées de manière à ce que le rapport pondéral ingrédient (A1) /ingrédient (A2) se situe dans l'intervalle allant de 0,1 à 10, de préférence de 0,15 à 5 et plus préférentiellement de 0,3 à 3. Nous allons revenir dans ce qui suit sur les définitions, tout à tour, du composé (B) consistant dans au moins un élastomère isoprénique, et du composé (C) consistant dans une charge inorganique renforçante. Par élastomères isopréniques qui sont mis en ceuvre pour les compositions conformes au second objet de l'invention, on entend plus précisément: (1) les polyisoprènes de synthèse obtenus par homopolymérisation de l'isoprène ou méthyl-2 butadiène-1,3; (2) les polyisoprènes de synthèse obtenus par copolymérisation de l'isoprène avec un ou plusieurs monomères insaturés éthyléniquement choisis parmi: - (2.1) les monomères diènes conjuguées, autres que l'isoprène, ayant de 4 à 22 atomes de carbone, comme par exemple:le butadiène-1,3, le diméthyl-2,3 butadiène-1,3, le chloro-2 butadiène-1,3 (ou chloroprène), le phényl-1 butadiène-1,3, le pentadiène-1,3, l'hexadiène-2,4; - (2.2) les monomères vinyles aromatiques ayant de 8 à 20 atomes de carbone, comme par exemple: le styrène, l'ortho-, méta- ou paraméthylstyrène, le mélange commercial "vinyl-toluène", le paratertiobutylstyrène, les méthoxystyrènes, les chlorostyrènes, le vinylmésitylène, le divinylbenzène, le vinylnaphtalène; - (2.3) les monomères nitriles vinyliques ayant de 3 à 12 atomes de carbone, comme par exemple l'acrylonitrile, le méthacrylonitrile; -(2.4) les monomères esters acryliques dérivés de l'acide acrylique ou de l'acide méthacrylique avec des alcanols ayant de 1 à 12 atomes de carbone, comme par exemple l'acrylate de méthyle, l'acrylate d'éthyle, l'acrylate de propyle, I'acrylate de n-butyle, l'acrylate d'isobutyle, l'acrylate d'éthyl-2 hexyle, le méthacrylate de méthyle, le méthacrylate d'éthyle, le méthacrylate de n-butyle, le méthacrylate d'isobutyle; - (2.5) un mélange de plusieurs des monomères précités (2.1) à (2.4) entre eux; les polyisoprènes copolymères contenant entre 99 % et 20 % en poids d'unités isopréniques et entre 1 % et 80 % en poids d'unités diéniques, vinyles aromatiques, nitriles vinyliques et/ou esters acryliques, et consistant par exemple dans le poly(isoprène-butadiène), le poly(isoprène-styrène) et le poly(isoprène-butadiènestyrène) ; (3) le caoutchouc naturel; (4) les copolymères obtenus par copolymérisation d'isobutène et d'isoprène (caoutchouc butyle), ainsi que les versions halogénées, en particulier chlorées ou bromée, de ces copolymères; (5) un mélange de plusieurs des élastomères précités (1) à (4) entre eux; (6) un mélange contenant une quantité majoritaire (allant de 51 % à 99,5 % et, de préférence, de 70 % à 99 % en poids) d'élastomère précité (1) ou (3) et une quantité minoritaire (allant de 49 % à 0,5 % et, de préférence, de 30 % à 1 % en poids) d'un ou plusieurs élastomères diéniques autres qu'isopréniques. Par élastomère diénique autre qu'isoprénique, on entend de manière connue en soi: les homopolymères obtenus par polymérisation d'un des monomères diènes conjugués définis ci-avant au point (2.1), comme par exemple le polybutadiène et le polychloroprène les copolymères obtenus par copolymérisation d'au moins deux des diènes conjugués précités (2.1) entre eux ou par copolymérisation d'un ou plusieurs des diènes conjugués précités (2.1) avec un ou plusieurs monomères insaturés précités (2.2), (2.3) et/ou (2.4), comme par exemple le poly(butadiène-styrène) et le poly(butadiène-acrylonitrile) ; les copolymères ternaires obtenus par copolymérisation d'éthylène, d'une a-oléfine ayant 3 à 6 atomes de carbone avec un monomère diène non conjugué ayant de 6 à 12 atomes de carbone, comme par exemple les élastomères obtenus à partir d'éthylène, de propylène avec un monomère diène non conjugué du type précité tel que notamment I'hexadiène-1,4, l'héthylidène-norbornène, le dicyclopentadiène (élastomère EPDM). A titre préférentiel, on fait appel à un ou plusieurs élastomères isopréniques choisis parmi: (1) les polyisoprènes de synthèse homopolymères; (2) les polyisoprènes de synthèse copolymères consistant dans le poly(isoprène-butadiène), le poly(isoprènestyrène) et le poly(isoprène-butadiène-styrène) ; (3) le caoutchouc naturel; (4) le caoutcouc butyle; (5) un mélange des élastomères précités (1) à (4) entre eux; (6) un mélange contenant une quantité majoritaire d'élastomère précité (1) ou (3) et une quantité minoritaire d'élastomère diénique autre qu'isoprénique consistant dans le polybutadiène, le polychloroprène, le poly(butadiène-styrène), le poly(butadiène- acrylonitrile), et un terpolymère (éthylène-propylène-diène monomère conjugué). A titre plus préférentiel, on fait appel à un ou plusieurs élastomères isopréniques choisis parmi: (1) les polyisoprènes de synthèse homopolymères; (3) le caoutchouc naturel; (5) un mélange des élastomères précités (1) et (3) ; (6) un mélange contenant une quantité majoritaire d'élastomère précité (1) ou (3) et une quantité minoritaire d'élastomère diénique autre qu'isoprénique consistant dans le polybutadiène et le poly(butadiène-styrène). Dans la présente demande, on entend par "charge inorganique renforçante", de manière connue, une charge inorganique ou minérale, quelles que soient sa couleur et son origine (naturelle ou de synthèse), encore appelée charge "blanche" ou parfois charge "claire" par opposition au noir de carbone. L'expression "charge inorganique renforçante" englobe encore dans sa définition des charges mixtes à base de charge "blanche" et de noir de carbone. Cette charge inorganique doit être capable de renforcer à elle seule, sans autre moyen qu'un agent de couplage intermédiaire, une composition de caoutchouc technique, en d'autres termes capable de remplacer, dans sa fonction de renforcement, une charge conventionnelle à base seulement de noir de carbone. L'état physique sous lequel se présente la charge isoprénique renforçante est indifférent, c'est-à-dire que ladite charge peut se présenter sous forme de poudre, de micro perles, de granulés ou de billes. De manière préférentielle, la charge inorganique renforçante ou composé (C) consiste dans: la silice; l'alumine; le noir de carbone recouvert totalement ou partiellement par de la silice et/ou de l'alumine; ou un mélange de ces espèces. De manière plus préférentielle, la charge inorganique renforçante consiste dans la silice, prise seule ou en mélange avec de l'alumine. A titre de silice susceptible d'être mise en oeuvre dans l'invention conviennent toutes les silices précipitées ou pyrogénées connues de l'homme de l'art présentant une surface spécifique BET. Par silice hautement dispersible, on entend toute silice ayant une aptitude à la désagglomération et à la dispersion dans une matrice polymérique très importante observable par microscopie électronique ou optique, sur coupes fines. Comme exemples non limitatifs de silices hautement dispersibles on peut citer celles ayant une surface spécifique CTAB égale ou inférieure à 450 m2/g, allant de préférence de 30 à 400 m2/g, et particulièrement celles décrites dans le brevet US-A-5 403 570 et les demandes de brevets WO-A-95/09127 et WO-A-95/09128 dont le contenu est incorporé ici. Comme exemples non limitatifs de telles silices hautement dispersibles préférentielles, on peut citer les silices Zeosil 1165 MP et 1115 MP de la société RHODIA, les silices BV3380 et Ultrasil 7000 de la société DEGUSSA, les silices Hi-Sil 2000 et Hi-Sil EZ 150G de la société PPG, les silices Zeopol 8715, 8741, 8745 ou 8755 de la société HUBER. Conviennent aussi les silices précipitées traitées telles que par exemple les silices "dopées" à l'aluminium décrite dans la demande de brevet EP-A-O 735 088 dont le contenu est également incorporé ici. A titre plus préférentiel, conviennent bien les silices de précipitation ayant: - une surface spécifique CTAB allant de 60 à 250 m2/g, de préférence de 80 à 230 m2/g, une surface spécifique BET allant de 60 à 260 m2/g, de préférence de 80 à 240 m2/g, - un rapport spécifique BET/surface spécifique CTAB allant de 1,0 à 1,6. Bien entendu, par silice, on entend également des coupages de différentes silices. La surface spécifique CTAB est déterminée selon la méthode NFT 45007 de novembre 1987. La surface spécifique BET est déterminée selon la méthode de BRUNAUER, EMMETT, TELLER décrite dans "The Journal of the American Chemical Society, vol. 60, page 309 (1938)" correspondant à la norme NF ISO 9277 de décembre 1996. A titre d'alumine renforçante, on utilise avantageusement une alumine hautement dispersible ayant: une surface spécifique BET allant de 30 à 400 m2/g, de préférence de 60 à 250 m2/g, - une taille moyenne de particules au plus égale à 500 nm, de préférence au plus égale à 200 nm, et - un taux élevé de fonctions réactives de surface Al-OH, telle que décrite dans le document EP-A-O 810 258. Comme exemples non limitatifs de pareilles alumines renforçantes, on citera notamment les alumines Al25, CR125, D65CR de la société BA KOWSKI. A titre de noirs de carbone recouverts totalement ou partiellement par une charge "blanche", on citera notamment les produits de la gamme ECOBLACK de la société CABOT, et en particulier le produit référencé CRX 2000. A titre d'autres exemples de charge inorganique susceptible d'être utilisée dans les compositions de caoutchouc de l'invention peuvent être encore cités des (oxyde-) hydroxydes d'aluminium, des aluminosilicates, des oxydes de titane, des carbures ou nitrures de silicium, tous du type renforçants tels que décrits par exemple dans les demandes WO-A-99/28376, WO-A-00/73372, WO-A-02/053634, WO-A-2004/003067, Les compositions conformes à l'invention contiennent en outre un ingrédient (D) comprenant tout ou partie des autres constituants et additifs auxiliaires habituellement utilisés dans le domaine des compositions d'élastomère(s) et de caoutchouc(s). Ainsi, on peut mettre en oeuvre tout ou partie des autres constituants et additifs suivants: ^ s'agissant du système de vulcanisation, on citera par exemple: - (Dl) : à titre obligatoire, des agents de vulcanisation choisis parmi le soufre ou des composés donneurs de soufre, comme par exemple des dérivés de thiurame; s'agissant par exemple de soufre, il est utilisé de manière connue à un taux allant de 0, 5 à 10 et de préférence de 0,5 à 5 parties en poids pour 100 parties en poids d'élastomère(s) isoprénique(s) ; - (D2) : à titre facultatif, des accélérateurs de vulcanisation, comme par exemple des dérivés de guanidine et des dérivés de sulfénamide; pareil activateur, quand on en utilise un, est utilisé de manière connue à un taux allant de 0,5 à 10 et de préférence de 0,5 à 5 parties en poids pour 100 parties en poids d'élastomère(s) ; - (D3) : à titre facultatif, des activateurs de vulcanisation, comme par exemple l'oxyde de zinc, l'acide stéarique et le stéarate de zinc; ^ s'agissant d'autre(s) additif(s), on citera par exemple: - (D4) : à titre facultatif, une charge renforçante conventionnelle consistant dans le noir de carbone; comme noirs de carbone conviennent tous les noirs de carbone, notamment les noirs du type HAF, ISAF, SAF; à titre d'exemples non limitatifs de tels noirs, on peut citer les noirs N115, N134, N234, N339, N347, N375; la quantité de noir de carbone est déterminée de manière à ce que d'une part la charge inorganique renforçante mise en oeuvre représente plus de 50 % du poids de l'ensemble charge inorganique + noir de carbone, et d'autre part la quantité de charge renforçante totale (charge inorganique + noir de carbone) reste dans les intervalles de valeurs indiqués supra, pour la charge inorganique renforçante, à propos de la constitution pondérale des compositions; - (D5) : à titre facultatif, une charge blanche conventionnelle peu ou non renforçante comme par exemple des argiles, la bentonite, le talc, la craie, le kaolin, le dioxyde de titane ou un mélange de ces espèces; - (D6) : à titre facultatif, des agents protecteurs, comme par exemple des agents antioxydants et/ou des agents antiozonants, comme par exemple la N-phényl- N'-(diméthyl-1,3 butyl)-p-phénylène-diamine; - (D7) : à titre facultatif, des agents de plastification et des agents d'aide à la mise en oeuvre. S'agissant des agents d'aide à la mise en oeuvre (D7), les compositions conformes à l'invention peuvent contenir des agents de recouvrement de la charge renforçante, comportant par exemple la seule fonction "Y", susceptibles de manière connue, grâce à une amélioration de la dispersion de la charge dans la matrice de caoutchouc et à un abaissement de la viscosité des compositions, d'améliorer la faculté de mise en oeuvre des compositions à l'état cru. Pareils agents consistent par exemple dans des silanes hydroxylés ou hydrolysables (notamment des alkyltriéthoxysilanes), des polyalkylèneglycols (par exemple des polyéthylèneglycols), des alcanol-amines (par exemple des trialcanol-amines), et des polyorganosiloxanes a,cw-dihydroxylés. Un pareil agent d'aide à la mise en oeuvre, quand on en utilise un, est employé à raison de 1 à 10 parties en poids, et de préférence 2 à 8 parties, pour 100 parties de charge inorganique renforçante. TROISIEME ET QUATRIEME OBJETS DE L'INVENTION Un troisième objet de la présente invention concerne le procédé de préparation des compositions d'élastomère(s) comprenant une charge inorganique renforçante et une quantité efficace du système de couplage. Ce procédé peut se faire selon un mode opératoire classique en deux phases 1 et 2 dans lesquelles: É phase 1 (dite étape non-productive "à chaud"): on introduit et malaxe dans un mélangeur interne usuel, en une ou deux étapes ou plus de deux étapes, tous les ingrédients nécessaires à l'exception du (ou des) agent(s) de vulcanisation (Dl) ; à titre illustratif, on peut ainsi introduire et malaxer tous les ingrédients ci-après définis: élastomère(s) (B), charge inorganique (C), tout ou une partie de l'agent de couplage (A2), éventuellement tout ou partie de l'agent de couplage (Al), éventuellement au moins un agent de recouvrement (D7), éventuellement un (ou des) accélérateur(s) de vulcanisation (D2), éventuellement un (ou des) activateur(s) de vulcanisation (D3), éventuellement un (ou des) agent(s) protecteur(s) (D6), éventuellement une (ou des) charge(s) renforçante(s) non-blanche(s) (D4), éventuellement une (ou des) charge(s) blanche(s) peu ou non renforçante(s) (D5) ; on opère à une température allant de 40 à 200 C, de préférence de 60 à 180 C; une ou plusieurs étape(s) ultérieure(s)de travail thermomécanique peut (peuvent) être réalisée(s) dans le mélangeur interne, après tombée du mélange et refroidissement intermédiaire (température de refroidissement de préférence inférieure à 100 C), dans le but de faire subir aux compositions un traitement thermomécanique complémentaire, notamment pour améliorer encore la dispersion dans la matrice élastomérique de la charge inorganique renforçante et des agents de couplage; au cours de pareille(s) étape(s) ultérieure(s), il est possible d'introduire l'un et/ou l'autre des ingrédients nécessaires évoqués ci-avant; É phase 2 (dite phase productive "à froid") : puis le mélange ainsi obtenu est repris ensuite sur un mélangeur externe et on y ajoute alors le (ou les) agent(s) de vulcanisation et éventuellement un ou plusieurs autre(s) ingrédient(s) ; à titre illustratif, on ajoute ainsi les ingrédients suivants: éventuellement le reste d'agent de couplage (A2), éventuellement la totalité ou le reste d'agent de couplage (Al), un (ou des) agent(s) de vulcanisation (Dl), éventuellement un (ou des) accélérateur(s) de vulcanisation (D2), éventuellement un (ou des) activateur(s) de vulcanisation (D3), éventuellement un (ou des) agent(s) protecteur(s) (D6) ; on opère à une température plus basse, inférieure à 120 C, et de préférence allant de 25 C à 100 C. De manière préférentielle, le procédé de préparation des compositions d'élastomère(s) se fait selon le mode opératoire classique en deux phases 1 et 2 dans lequel: É l'agent de couplage (A2) est introduit en totalité au cours de la phase 1 en même temps que la charge inorganique renforçante, É tandis que l'agent de couplage (Al) est soit introduit en totalité au cours de la phase 1, soit introduit en totalité au cours de la phase 2, soit fractionné entre les deux phases 1 et 2, la première fraction incorporée en phase 1 correspondant à une proportion allant de 10 à 80% en poids, la seconde fraction incorporée en phase 2 correspondant à une proportion allant de 20 à 90% en poids. De manière encore plus préférentielle, le procédé de préparation des compositions d'élastomère(s) est conduit comme indiqué ci-avant à propos de la modalité préférentielle, mais en procédant cette fois au fractionnement de l'agent de couplage (Al) sur les deux phases 1 et 2. II convient de noter qu'il est possible d'introduire tout ou partie des agents de couplage (Al) et/ou (A2) sous forme supportée (la mise sur support étant réalisée au préalable) sur un solide compatible avec les structures chimiques correspondant à ces agents de couplage; pareil support consiste notamment dans le noir de carbone. Par exemple, lors du fractionnement des agents de couplage (Al) et/ou (A2) sur les deux phases 1 et 2, il peut être avantageux d'introduire le (ou les) agent(s) de couplage sur le mélangeur externe de la phase 2 après une mise sur support de (ou des) agent(s) de couplage afin de faciliter leur incorporation et leur dispersion. La composition finale obtenue est ensuite calandrée par exemple sous la forme d'une feuille, d'une plaque ou encore d'un profilé utilisable pour la fabrication d'articles en élastomère(s). La vulcanisation (ou cuisson) est conduite de manière connue à une température allant généralement de 130 C à 200 C, pendant un temps suffisant qui peut varier par exemple entre 5 et 90 minutes en fonction notamment de la température de cuisson, du système de vulcanisation adopté et de la cinétique de vulcanisation de la composition considérée. Il va de soi que la présente invention, prise dans son second objet, concerne les compositions d'élastomère(s) précédemment décrites tant à l'état cru (i.e., avant cuisson) qu'à l'état cuit (i.e., après réticulation ou vulcanisation). CINQUIEME OBJET DE L'INVENTION Un cinquième objet de la présente invention concerne les articles en élastomère(s) isoprénique(s) possédant un corps comprenant les compositions décrites ci-avant dans le cadre du second objet de l'invention. La présente invention est particulièrement utilespour préparer des articles consistant par exemple dans des supports de moteurs, des semelles de chaussures, des galets de téléphérique, des joints d'appareillages électroménagers et des gaines de câbles. Les exemples suivants illustrent la présente invention. EXEMPLE 1 Cet exemple illustre la préparation d'un agent de couplage de type (Al-1). Nous avons suivi le schéma réactionnel suivant: (C2HSO)3Si-(CH2)3-NCO + H2N-NH-COOC2H5 - (C2H5O)3Si-(CH2)3-NH-CO-NH-NH- COOC2H5 1) Synthèse de l'ingrédient précurseur: 1.1) Charges Isocyanatopropyltriéthoxysilane à 96% 99,8 g 384 mmol Carbazate d'éthyle 41,2 g 384 mmol Toluène Anhydre 384 ml - 1.2) Protocole opératoire Le carbazate d'éthyle et le toluène anhydre sont chargés à température ambiante (23 C) dans le réacteur qui est mis sous atmosphère d'argon. Le réacteur est mis sous agitation à 300 tours/minute et le mélange réactionnel est ensuite chauffé à 60 C. Le mélange réactionnel devient pratiquement homogène à chaud. Les 99,8 g de silane sont ensuite additionnés en 60 minutes à l'aide d'une ampoule de coulée isobare. Le mélange réactionnel est maintenu 2 heures sous agitation à 60 C avant retour à température ambiante. Le mélange réactionnel est laissé au repos quelques heures à température ambiante. Un solide blanc cristallise. Il est ensuite filtré, lavé par 2 fois 150 ml d'éther isopropylique puis essoré sous vide. Le solide est finalement mis à séché à l'étuve à 60 C jusqu'à poids constant m = 131,5 g. Le produit est analysé par RMN (pureté molaire > 99%). Rendement = 97, 4%. 2) Synthèse de l'ingrédient (A1-1) : L'ingrédient (A1-1) est obtenu en une étape à partir du précurseur par oxydation de la fonction hydrazino en fonction azo utilisant un système oxydant à base de NBromosuccinimide (NBS) et de pyridine ajoutés en quantités stoechiométriques par rapport au précurseur. 2.1) Charges: Précurseur 20,0 g 57 mmol N-Bromosuccinimide 99% 10, 13 g 57 mmol Pyridine 4,5 g 57 mmol Dichlorométhane 100 ml - 2.2) Protocole opératoire: Le précurseur, la pyridine et le dichlorométhane sont chargés dans un réacteur qui est mis sous atmosphère d'argon; le milieu réactionnel est homogène pratiquement incolore. Le N-Bromosuccinimide est ajouté en 30 minutes à la spatule. La température est 25 maintenue inférieure à 25 C. Dès le premier ajout de NBS, le milieu réactionnel devient orange vif. Le milieu réactionnel est maintenu sous agitation à température ambiante pendant 2 heures après la fin de l'addition du NBS. Le milieu réactionnel est concentré sous pression réduite à l'évaporateur rotatif. Le résidu, qui se présente sous la forme d'une pâte orangée, est repris par 100 ml d'un mélange heptane/iPr2O (1/1: vol/vol) puis filtré sur verre fritté (125 ml) de porosité 4. Le gâteau de filtration est lavé par 4 fois 25 ml supplémentaires du mélange de solvant précédent. Les eaux-mères sont filtrées une seconde fois sur le gâteau. Le filtrat est concentré sous pression réduite. Un liquide orange vif inodore est obtenu: m = 18,8 g. Ce liquide est analysé par RMN; sa composition molaire est la suivante: ingrédient (Al-1) 94,5% en mole; composé précurseur: 0,2% en mole; succinimide: 5% en mole et résidus pyridiniques: 0,3%. EXEMPLES 2 Cet exemple a pour but de démontrer les performances de couplage (charge blanche-élastomère) d'une association particulière résidant dans la combinaison: É d'une ingrédient (Al) consistant essentiellement dans l'organosilane de formule: (C2HSO)3Si-(CH2)3-NH-CO-N=N-COOC2H5 (A1-1) É et d'un ingrédient (A2) consistant essentiellement dans l'organosilane de formule: (C2HSO)3Si-(CH2)3-S4-(CH2)3-SI(OC2H5)3 (A2-2) Ces performances sont comparées d'une part à celle d'un agent de couplage à base de l'ingrédient (Al) utilisé seul et d'autre part à celle d'un agent de couplage à base 20 de l'ingrédient (A2) utilisé seul. On compare 4 compositions d'élastomères représentatives de formulation de semelles de chaussure. Ces 4 compositions sont identiques aux différences près qui suivent: - composition n 1 (témoin 1) : absence d'agent de couplage; - composition n 2 (témoin 2) : agent de couplage introduit en totalité au mélangeur interne, apportant dans la composition 4 pce de silane (A2-2) ; composition n 3 (témoin 3) : agent de couplage, fractionné entre mélangeur interne (3,8 pce) et mélangeur externe (1,5 pce), apportant à la composition 5,3 pce de silane (A1-1) ; - composition n 4 (exemple 2) : combinaison d'agents de couplage apportant dans la composition 4,9 pce de silanes (A2-2) et (Al-1) ; le silane (A2-2) est introduit en totalité (1,9 pce) en mélangeur interne, tandis que le silane (A2-2) est fractionné entre mélangeur interne (1,5 pce) et mélangeur externe (1,5 pce). 1) Constitution des compositions d'élastomères: Dans un mélangeur interne de type BRABENDER, il est préparé les compositions suivantes dont la constitution, exprimée en partie en poids pour 100 parties d'élastomères (pce), est indiquée dans le tableau I donné ci-après: Tableau I Corn osition n Témoin 1 Témoin 2 Témoin 3 Exemple 2 NR (1) 80 80 80 80 BR (2) 20 20 20 20 Silice (3) 50 50 50 50 Agent de couplage 1 (4) -4,0 - 1,9 Agent de couplage 2 (5) - - 3,8 1,5 ZnO - 80% 3,75 3,75 3,75 3, 75 Acide stéarique 2,5 2,5 2,5 2,5 Antioxydant (6) 1,9 1,9 1,9 1,9 Agent de couplage 2 (5) - - 1,5 1,5 CBS - 80% (7) 1,88 1,88 1,88 1,88 TBzTD (8) 0, 2 0,2 0,2 0,2 Soufre - 80% 1,88 1,88 1,88 1,88 Noir de carbone (N330) 4, 0 4,0 4,0 4,0 Légende: (1) Caoutchouc naturel SMR - CV60 (fourni par la société Safic-Alcan). (2) Polybutadiène ou BR (Buna CB24 de la société Bayer) avec 96% min de cis 1-4 et 10 préparé par catalyse au Néodyme. (3) Silice (Z1165 MP de la société Rhodia) avec surfaces BET et CTAB voisines de 150-160 m2/g. (4) TESPT (Silquest Al289 de la société GE-Osi). (5) [(3-triéthoxysilyl-propyl)-amino]carbonyldiazenecarboxylate d'éthyle (synthétisé selon 15 le mode opératoire décrit dans l'exemple 1). (6) N-1,3-diméthylbutyl-N-phényl-para-phénylènediamine (Santoflex 6-PPD de la société Flexsys). (7) N-cyclohexyl-2-benzothiazyl-sulfénamide (Rhénogran CBS-80 de la société Bayer). (8) Disulfure de tétrabenzylthiurame (Perkacit TBzTD de la société Flexsys). Les agents de couplage sont utilisés à un taux isomolaire en silicium, c'est-à-dire que l'on utilise quelle que soit la composition, le même nombre de moles de fonctions "Y" ici ["Y" = Si(OC2H5)3] réactives vis-àvis de la silice et de ses groupes hydroxyles de surface. 2) Préparation des compositions de caoutchouc: Le procédé de préparation des compositions de caoutchouc est conduite en deux phases de préparation successives. Une première phase consiste dans une phase de travail thermomécanique à haute température. Elle est suivie d'une seconde phase de travail mécanique à des températures inférieures à 110 C. Cette phase permet l'introduction du système de vulcanisation. La première phase est réalisée au moyen d'un appareil de mélangeage, type mélangeur interne de marque BRABENDER (capacité de 70 ml) . Le coefficient de remplissage est de 0,75. La température initiale et la vitesse des rotors sont fixées à chaque fois de manière à atteindre des températures de tombée de mélange voisines de 140-160 C. Elle permet d'incorporer les élastomères, puis la charge renforçante (introduction fractionnée) avec tout ou partie du (ou des) agent(s) de couplage, puis les divers activateurs de vulcanisation (acide stéarique, oxyde de zinc) et l'agent protecteur (6-PPD). Pour cette phase, la durée est comprise entre 5 et 10 minutes. Après refroidissement du mélange (température inférieure à 100 C), la seconde phase permet l'introduction du système de vulcanisation (soufre et accélérateurs) et éventuellement le reste du (ou des) agent(s) de couplage et éventuellement une charge renforçante conventionnelle (noir de carbone). Elle est réalisée sur un mélangeur à cylindres, préchauffé à 50 C. La durée de cette phase est comprise entre 2 et 6 minutes. II faut noter que lors du fractionnement entre les deux mélangeurs de la quantité du (ou des) agent(s) de couplage, l'introduction dudit (ou desdits) agent(s) de couplage sur la mélangeur à cylindres est réalisé de préférence après une mise sur support (au préalable) avec le noir de carbone. La composition finale est ensuite calandrée sous la forme de plaques d'épaisseur 25 2-3 mm. Sur ces mélanges dits crus, une évaluation de leurs propriétés rhéologiques permet d'optimiser la durée et la température de vulcanisation. Ensuite, les propriétés mécaniques et dynamiques des mélanges vulcanisés à l'optimum sont mesurées. 3) Rhéométrie des compositions: Les mesures sont réalisées sur les compositions à l'état cru. On a porté dans le tableau Il les résultats concernant le test de rhéologie qui est conduit à 150 C au moyen d'un rhéomètre ODR MONSANTO 100 S selon la norme DIN 53529. Selon ce test, la composition à tester est placée dans la chambre d'essai régulée à la température de 150 C durant 30 minutes, et on mesure le couple résistant, opposé par la composition, à une oscillation de faible amplitude (3 ) d'un rotor biconique inclus dans la chambre d'essai, la composition remplissant complètement la chambre considérée. A partir de la courbe de variation du couple en fonction du temps, on détermine: - le couple minimum (Cm) qui reflète la viscosité de la composition à la température considérée; - le couple maximum (CM) ; - le delta-couple (AC = CM Cm) qui reflète le taux de réticulation entraîné par l'action du système de réticulation et, s'il y a lieu, des agents de couplage; - le temps T98 nécessaire pour obtenir un état de vulcanisation correspondant à 98 % de la vulcanisation complète (ce temps est pris comme optimum de vulcanisation) ; - et le temps de grillage TS2 correspondant au temps nécessaire pour avoir une remontée de 2 points au dessus du couple minimum à la température considérée (150 C) et qui reflète le temps pendant lequel il est possible de mettre en oeuvre les mélanges crus à cette température sans avoir d'initiation de la vulcanisation. Les résultats obtenus sont indiqués dans le tableau II. Tableau Il Références Témoin 1 Témoin 2 Témoin 3 Exemple 2 Cm (dN.m) 20,5 15, 5 39,1 22,8 CM (dN.m) 74,5 82,9 99,7 85,8 Delta couple (dN.m) 54 67,4 60, 6 63 TS 2 (min) 6,27 7,92 8,82 8,92 T98 (min) 11,52 16,20 12,42 15,00 Vret max (dN.m/min) 11,40 10,84 15,32 12,95 4) Propriétés mécaniques des vulcanisats: Les mesures sont réalisées sur les compositions vulcanisées à l'optimum (T98) pour une température de 150 C. Les essais de traction uniaxiale sont réalisés conformément aux indications de la norme NF T 46-002 avec des éprouvettes de type H2 à une vitesse de 500 mm/min sur un appareil INSTRON 5564. Les modules 10 %, 100 %, 300 %, et la résistance à la rupture sont exprimés en MPa; l'allongement à la rupture est exprimé en %. Il est possible de déterminer un indice de renforcement à partir du rapport entre les modules à 300 % et le module à 100% de déformation. La mesure de dureté Shore A des vulcanisats est réalisée selon les indications de la norme ASTM D 2240. La valeur donnée est mesurée à 15 secondes. La mesure de perte de masse par abrasion est réalisée selon les indications de la norme DIN 53516 qui utilise un abrasimètre Zwick où l'éprouvette cylindrique est soumise à l'action d'une toile abrasive de grains P60 et fixée sur la surface d'un tambour tournant sous une pression de contact de 10N et pour une course de 40 mètres. La valeur mesurée est un volume de perte de substance (en mm3) après usure par abrasion; plus elle est faible et meilleure est la résistance à l'abrasion. Les propriétés mesurées sont rassemblés dans le tableau III. Tableau Ill Références Témoin 1 Témoin 2 Témoin 3 Exemple 2 Module 10 (Mpa) 0, 84 0,9 1,00 0,87 Module 100 (Mpa) 1,49 3,21 5,19 3,49 Module 200 (Mpa) 2, 64 7,8 15,06 10,25 Module 300 (Mpa) 4,62 13,38 - 18,55 _ Résistance rupture (Mpa) 20 28,2 16,8 28,3 Allongement à la rupture (%) 685 551 215 430 _ I.R. = 200/100 1,7 2,43 2,9 2,94 _ I.R. = 300/100 3,10 4,17 - 5,32 Dureté Shore A-15s (pts) 54 66 67 64 Perte par abrasion 10N (mm3) 229 _ 46 57 5) Propriétés dynamiques des vulcanisats: Les propriétés mécaniques sont mesurées sur un viscoanalyseur (Metravib VA3000), selon la norme ASTM D5992. Les valeurs de facteur de perte (tan b) et de module complexe en compression dynamique (E*) sont enregistrées sur des échantillons vulcanisés (éprouvette cylindrique de section 95 mm2 et de hauteur 14 mm). L'échantillon est soumis au départ à une prédéformation de 10% puis à une déformation sinusoïdale en compression alternée de plus ou moins 2%. Les mesures sont réalisées à 60 C et à une fréquence de 10 Hz. Les résultats, présentés dans le tableau IV, sont le module complexe en compression (E* - 60 C - 10 Hz) et le facteur de perte (tan b - 60 C Hz). Les valeurs du facteur de perte (tan b) et d'amplitude de module élastique en cisaillement dynamique (AG') sont enregistrées sur des échantillons vulcanisés (éprouvette parallélépipédique de section 8 mm2 et de hauteur 7 mm). L'échantillon est soumis à une déformation sinusoïdale en double cisaillement alternée à une température de 40 C et à une fréquence de 10 Hz. Les processus de balayage en amplitude de déformations s'effectue selon un cycle aller-retour, allant de 0,1% à 50% puis retour de 50% à 0,10/0. Les résultats présentés dans le tableau IV, sont issus du balayage en amplitude de déformations au retour et concernent la valeur maximale du facteur de perte (tan 6 max retour - 40 C - 10 Hz) ainsi que l'amplitude du module élastique (AG' - 40 C - 10 Hz) entre les valeurs à 0,1% et 50% de déformation (effet Payne). Tableau IV Références Témoin 1 Témoin 2 Témoin 3 Exemple 2 E* - 60 C - 10 Hz (MPa) 9, 04 8,60 8,90 7,85 Tang b - 60 C - 10 Hz 0,145 0,087 0,070 0,067 Tang b max retour 40 C - 10 0,176 0,134 0,094 0,098 Hz AG' - 40 C - 10 Hz (MPa) 3,15 1,71 1,04 1,06 L'examen des différents tableaux II à IV montre que la composition conforme à l'invention (exemple 2) permet d'améliorer le compromis renforcement aux grandes déformations / propriétés ultimes en traction / propriétés hystérétiques par rapport à ce qui se passe avec les compositions témoin (témoins 1 à 3). La composition de l'invention révèle en particulier une hystérèse très sensiblement améliorée comme démontré dans le tableau IV par les valeurs du facteur de perte (tang b) à 60 C qui est sensiblement diminuée. REVENDICATIONS 1) Utilisation: -> d'une quantité efficace d'un système polyfonctionnel (A) de couplage (charge inorganique-élastomère), porteur d'au moins deux fonctions notées "X" ou "Y", greffable d'une part sur l'élastomère au moyen de la fonction "X" et d'autre part sur la charge inorganique au moyen de la fonction "Y" ; - comme agent de couplage charge inorganique-élastomère dans les compositions de caoutchouc comprenant: É (B) au moins un élastomère de type caoutchouc, naturel ou synthétique; É (C) une charge inorganique à titre de charge renforçante; É (D) tout ou partie des autres constituants ou additifs choisis parmi: un (ou des) agent(s) de vulcanisation (Dl), éventuellement un (ou des) accélérateur(s) de vulcanisation (D2), éventuellement un (ou des) activateur(s) de vulcanisation (D3), éventuellement une (ou des) charge(s) renforçante(s) non-blanche(s) (D4), éventuellement une (ou des) charge(s) inorganique(s) peu ou non renforçante(s) (D5), éventuellement un (ou des) agent(s) protecteur(s) (D6), éventuellement un (ou des) agent(s) de plastification et/ou un (ou des) agent(s) d'aide à la mise en oeuvre (D7), et des mélanges de ces espèces; 4 ladite utilisation étant caractérisée en ce que: + le système polyfonctionnel de couplage (A) consiste dans une association particulière résidant dans la combinaison des ingrédients (Al) et (A2) suivants É (Al) étant au moins un agent de couplage choisi parmi le groupe des agents de couplage dont chaque membre est un composé constitué essentiellement d'un composé organosilicique fonctionnalisé (I) comprenant les motifs de formules générales suivantes: [(G )3SIO1/2]m [(G )2SiO2/2]n [G SIO312J0 [SiO4/2]p [(G2)a(G')a'(Z-CO-N=N-CO-A)SiO(3_aa')/2]q formule (I) dans lesquelles: m, n, o, p représentent chacun un nombre entier ou fractionnaire égal ou supérieur à 0; - q représente un nombre entier ou fractionnaire égal ou supérieur à 1; a représente un nombre entier choisi parmi 0,1, 2 et 3; - a' représente un nombre entier choisi parmi 0, 1 et 2; - la somme a + a' se situe dans l'intervalle allant de 0 à 3 avec les conditions selon lesquelles: quand a = 0, alors au moins un des symboles G répond à la définition donnée ci-après pour G2; et quand a + a' = 3, alors m = n = o = p = 0 (zéro) ; - les symboles G , identiques ou différents, représentent chacun l'un des groupes correspondant à G2 ou G' ; - les symboles G2, identiques ou différents, représentent chacun: un groupe hydroxyle ou un groupe monovalent hydrolysable; les symboles G', identiques ou différents, représentent chacun: un groupe hydrocarboné aliphatique, saturé ou insaturé ; un groupe carbocyclique, saturé ou insaturé et/ou aromatique, monocyclique ou polycyclique; ou un groupe représentant une partie hydrocarbonée aliphatique, saturée ou insaturée et une partie carbocyclique telle que définie ci-dessus; avec la possibilité complémentaire selon laquelle, le cas échéant, un groupe G' peut former avec un groupe G2 et l'atome de silicium auquel G' et G2 sont liés, un groupe carbocyclique monocyclique ou polycyclique ayant de 2 à 10 atomes de carbone cyclique et pouvant comporter un ou plusieurs hétéroatome(s) cyclique(s) oxygéné(s) ; le symbole Z représente un radical divalent choisi parmi: un groupe hydrocarboné aliphatique, saturé ou insaturé ; un groupe carbocyclique, saturé, insaturé et/ou aromatique, monocyclique ou polycyclique; et un groupe présentant une partie hydrocarbonée aliphatique, saturée ou insaturée et une partie carbocyclique telle que définie ci-dessus; ledit radical divalent étant éventuellement substitué ou interrompu par un atome d'oxygène et/ou un atome de soufre et/ou un atome d'azote, ledit atome d'azote portant 1 groupemonovalent choisi parmi: un atome d'hydrogène; un atome hydrocarboné aliphatique, saturé ou insaturé ; un groupe carbocyclique, saturé ou insaturé et/ou aromatique, monocyclique ou polycyclique; et un groupe présentant une partie hydrocarbonée aliphatique, saturée ou insaturée et une partie carbocyclique telle que définie ci-dessus; - le symbole A représente: + un groupe hydrocarboné aliphatique, saturé ou insaturé ; un groupe carbocyclique, saturé ou insaturé et/ou aromatique, monocyclique ou polycyclique; ou un groupe représentant une partie hydrocarbonée aliphatique, saturée ou insaturée et une partie carbocyclique telle que définie ci-dessus; + un groupe -X- G3 où : X représente -0-, -S- ou -NG4- avec G4 prenant l'une quelconque des significations données ci-avant pour G' ; G3, identique ou différent de G4, représente l'un quelconques des groupes définis pour G1; les substituants G3 et G4 du groupe -NG4G3 pouvant, en outre, former ensemble et avec l'atome d'azote auquel ils sont liés un cycle unique ayant de 5 à 7 chaînons, comportant dans le cycle 3 à 6 atomes de carbone, 1 ou 2 atome(s) d'azote et éventuellement 1 ou 2 double(s) liaison(s) insaturée(s) ; + ou, lorsque q = 1, un groupe [-Z-SIO(3-a-a.),2(G2)a(Gl)a, ] [(G )3SiO12]m [(G )2SiO212]n [G SiO312]o [SiO412]P dans lequel les symboles Z, G1, G2, a, a', m, n, o, et p possèdent les définitions indiquées ci-avant; É (A2): étant au moins un agent de couplage choisi dans le groupe des agents de couplage dont chaque membre est un composé constitué essentiellement: É soit par un silane polysulfuré "symétrique" (A2-1) répondant à la formule générale: (G6)b(G5)3_bSI-M-(SX M)m-Si(G5)3b(G6)b (II) dans laquelle: les symboles G6 prennent l'une quelconque des significations données ci-avant pour G2; les symboles G5 prennent l'une quelconque des significations données ci-avant pour G1; b représente un nombre entier parmi 1, 2 et 3; m représente un nombre entier égal à 1 ou 2; x représente un nombre entier ou fractionnaire allant de 2 à 6; - les symboles M prennent l'une quelconque des significations données ci-avant pour Z; É soit par un silane sulfuré "disymétrique" (A2-2) répondant à la formule générale: (G6)b(G5)3_bSI-M-SZ J (Ill) dans laquelle: les symboles G6, G5, b et M répondent aux définitions données ci-avant à propos de 25 la formule (II) ; z représente un nombre entier ou fractionnaire allant de 1 à 4; le symbole J représente: + lorsque z = 1: un atome d'hydrogène ou un groupe -CO-R1; + lorsque z est un nombre entier fractionnaire allant de 2 à 4: un groupe -NR2R3 30 ou un groupe Bzt ou un groupe Bzt, (AA)y; + avec: RI étant un groupe hydrocarboné aliphatique, saturé ou insaturé, ou un groupe carbocyclique, saturé, insaturé et/ou aromatique, monocyclique ou polycyclique, ou un groupe présentant une partie hydrocarbonée aliphatique, saturée ou insaturée et une partie carbocyclique telle que définie ci-dessus; R2 et R3, identiques ou différents, étant un atome d'hydrogène et/ou l'un quelconque des groupes que représente R' ; R2 et R3 pouvant en outre former ensemble et avec l'atome d'azote auquel ils sont liés, un cycle unique ayant de 5 à 7 chaînons, comportant dans le cycle 3 à 6 atomes de carbone, 1 ou 2 atome(s) d'azote et éventuellement 1 ou 2 double(s) liaison(s) ; le symbole Bzt représentant le groupe 2-benzothiazole éventuellement substitué par u ou plusieurs radicaux choisis parmi: un groupe hydrocarboné aliphatique saturé, ou un groupe carbocyclique saturé et/ou aromatique, monocyclique ou polycyclique, ou un groupe présentant une partie hydrocarbonée aliphatique saturée et une partie carbocyclique saturée et/ou aromatique, monocyclique ou polycyclique; le symbole AA représentant un monoacide ou polyacide, organique ou minéral, oxygéné, dont l'une au moins des fonctions acides possède une constante d'ionisation dans l'eau, pKa, à 25 C, supérieure à 3; et y étant un nombre entier ou fractionnaire différent de 0 (zéro) et au plus égal à 3; + ledit système polyfonctionnel de couplage (A) est incorporé dans des compositions de caoutchouc à base d'élastomères isopréniques. 2) Utilisation selon la revendication 1, caractérisée en ce que les ingrédients (Al) sont choisis parmi le groupe des agents de couplage dont chaque membre est un composé organosilicique constitué essentiellement d'un composé : > consistant dans: (i) des organosilanes fonctionnalisés correspondant à la formule (I) dans laquelle: a + a'=3; m = n = o = p = 0 (zéro) ; et q = 1; (2i) des oligomères siloxanes fonctionnalisés correspondant à la formule (I) dans laquelle: a + a' = 1 ou 2; m se situe dans l'intervalle allant de 1 à 2; n = p = o = 0 (zéro) ; et q = 1; ^ (3i) des mélanges d'espèce(s) (i) et/ou (2i) ; > et dans les structures desquels: É les symboles G , identiques ou différents, représentent chacun l'un des radicaux choisis ci-après pour G' ou G2; ^ les symboles G', identiques ou différents, représentent chacun: un radical alkyle, 30 linéaire ou ramifié, en C1-C8; un radical cycloalkyle en C5-C10 ou un radical aryle en C5-C18; ^ les symboles G2, identiques ou différents, représentent chacun: un radical hydroxyle, un radical alkoxy, linéaire ou ramifié, en C1-C8, éventuellement substitué par un ou plusieurs (C1-C8)alkoxy; ^ Z représente le radical divalent -Z'-Z"- où : - Z' représente: une chaîne alkylène en C1-C8; un groupe cycloalkylène saturé en C5-C10; un groupe arylène en C6-C18; ou un groupe divalent constitué d'une combinaison d'au moins deux de ces radicaux; - Z" représente: un lien valenciel, -O- ou -NR4-, avec R4 étant: un atome d'hydrogène; un radical alkyle, linéaire ou ramifié, en C1-C8; un radical cycloalkyle en C5-C10; un radical aryle en C6-C18; ou un radical (C6-C18) aryl-(C1-C8)alkyle; ^ A désigne un groupe -O-G3 ou -NG4G3 où G3 et G4, identiques ou différents entre eux, représentent chacun: un radical alkyle, linéaire ou ramifié, en C1-C8; un radical 10 cycloalkyle en C5C1 ou un radical aryle en C6-C18. 3) Utilisation selon la revendication 1 ou 2, caractérisée en ce que les ingrédients (Al) sont choisis parmi le groupe des agents de couplage dont chaque membre est un composé organosilicique constitué essentiellement d'un composé : > consistant dans: (i) des organosilanes fonctionnalisés correspondant à la formule (I) dans laquelle: a + a' = 3; m = n = o = p = 0 (zéro) ; et q = 1; (2i) des oligomères siloxanes fonctionnalisés correspondant à la formule (I) dans laquelle: a + a' = 1 ou 2; m se situe dans l'intervalle allant de 1 à 2; n = p = o = 0 20 (zéro) ; et q = 1; ^ (3i) des mélanges d'espèce(s) (i) et/ou (2i) ; > et dans les structures desquels: ^ les symboles G , identiques ou différents, représentent chacun l'un des radicaux choisis ci-après pour G1 ou G2; É les symboles G1, identiques ou différents, sont choisis dans le groupe formé par les radicaux méthyle, éthyle, propyle, isopropyle, cyclohexyle et phényle; ^ les symboles G2, identiques ou différents, sont choisis dans le groupe formé par les radicaux hydroxyle, méthoxy, éthoxy, n-propoxy, isopropoxy, n-butoxy, méthoxyméthoxy, éthoxyéthoxy et méthoxyéthoxy; ^ Z représente le radical divalent -Z'-Z"-où : - Z' représente: une chaîne alkylène en C1-C8; - Z" représente: un lien valenciel, -O- ou -NR4-, avec R4 étant choisi dans le groupe formé par: l'hydrogène, les radicaux méthyle, éthyle, propyle, isopropyle, n-butyle, isobutyle, t-butyle, pentyle, hexyle, cyclohexyle, et benzyle; ^ A désigne un groupe -O-G3 ou -NG4G3 où G3 et G4, identiques ou différents entre eux, sont choisis dans le groupe formé par les radicaux méthyle, éthyle, propyle, isopropyle, cyclohexyle et phényle. 4) Utilisation selon l'une quelconque des revendications 1 à 3, caractérisée en ce que les ingrédients (Al) sont choisis parmi le groupe des agents de couplage dont chaque membre est un composé organosilicique constitué essentiellement d'un composé : - consistant dans: ^ (i) des organosilanes fonctionnalisés correspondant à la formule (I) dans laquelle: a + a' = 3; m = n = o = p = 0 (zéro) ; et q = 1; ^ (2i) des oligomères siloxanes fonctionnalisés correspondant à la formule (I) dans laquelle: a + a' = 1 ou 2; m se situe dans l'intervalle allant de 1 à 2; n = p = o = 0 (zéro) ; et q = 1; ^ (3i) des mélanges d'espèce(s) (i) et/ou (2i) ; - et dans les structures desquels: ^ les symboles G , identiques ou différents, représentent chacun l'un des radicaux choisis ci-après pour G1 ou G2; É les symboles G1, identiques ou différents, sont choisis dans le groupe formé par les radicaux méthyle, éthyle, propyle, isopropyle, cyclohexyle et phényle; ^ les symboles G2, identiques ou différents, sont choisis dans le groupe formé par les radicaux hydroxyle, méthoxy, éthoxy, n-propoxy, isopropoxy et n-butoxy; ^ Z représente le radical divalent -Z'-Z"- où : Z' est choisi dans le groupe formé par les radicaux divalents méthylène, éthylène et propylène; Z" représente: un lien valenciel, -O- ou -NR4-, avec R4 étant un atome d'hydrogène; A désigne un groupe -O-G3 où G3 est choisi dans le groupe formé par les radicaux méthyle, éthyle, propyle, isopropyle, cyclohexyle et phényle. 5) Utilisation selon l'une quelconque des revendications 1 à 4, caractérisée en ce que les ingrédients (A2) sont choisis parmi le groupe des agents de couplage dont chaque membre est un composé constitué essentiellement d'un silane "symétrique" de formule (II) dans laquelle: ^ b représente un nombre entier choisi parmi 1, 2 et 3; ^ les symboles G5, identiques ou différents, représentent chacun: un radical alkyle, linéaire ou ramifié, en C1-C8; un radical cycloalkyle en C5-C10 ou un radical aryle en C6-C18, ^ les symboles G6, identiques ou différents, représentent chacun: un radical hydroxyle, 35 un radical alkoxy, linéaire ou ramifié, en C1-C8, éventuellement substitué par un ou plusieurs (C1-C8) alkoxy; ^ M représente: une chaîne alkylène en C1-C8; un groupe cycloalkylène saturé en C5-C,o; un groupe arylène en C6-C18; ou un groupe divalent constitué d'une combinaison d'au moins deux de ces radicaux; ^ m est égal à 1; É x représente un nombre entier ou fractionnaire allant de 2 à 4. 6) Utilisation selon l'une quelconque des revendications 1 à 5, caractérisée en ce que les ingrédients (A2) sont choisis parmi le groupe des agents de couplage dont chaque membre est un composé constitué essentiellement d'un silane de formule (II) dans laquelle: b représente un nombre entier choisi parmi 1, 2 et 3; les symboles G5, identiques ou différents, sont choisis dans le groupe formé par les radicaux méthyle, éthyle, propyle, isopropyle, cyclohexyle et phényle; les symboles G6, identiques ou différents, sont choisis dans le groupe formé par les radicaux hydroxyle, méthoxy, éthoxy, n-propoxy, isopropoxy, n-butoxy, méthoxyméthoxy, éthoxyéthoxy et méthoxyéthoxy; ^ M représente une chaîne alkylène en C,-C8; ^ m est égal à 1; ^ x représente un nombre entier ou fractionnaire allant de 2 à 4. 7) Utilisation selon l'une quelconque des revendications 1 à 6, caractérisée en ce que les ingrédients (A2) sont choisis parmi le groupe des agents de couplage dont chaque membre est un composé constitué essentiellement d'un silane de formule (II) dans laquelle: ^ b représente un nombre entier choisi parmi 1, 2 et 3; ^ les symboles G5, identiques ou différents, sont choisis dans le groupe formé par les radicaux méthyle, éthyle, propyle, isopropyle, cyclohexyle et phényle; ^ les symboles G6, identiques ou différents, sont choisis dans le groupe formé par les radicaux hydroxyle, méthoxy, éthoxy, n-propoxy et isopropoxy; ^ M est choisi dans le groupe formé par les radicaux divalents méthylène, éthylène et propylène; ^ m est égal à 1; É x représente un nombre entier ou fractionnaire allant de 2 à 4. 8) Compositions d'élastomère(s) caractérisées en ce qu'elle comprennent: (B) au moins un élastomère isoprénique, (C) une charge inorganique renforçante, et (A) une quantité adéquate du système de couplage consistant dans l'association particulière résidant dans la combinaison des ingrédients (Al) et (A2) définis dans l'une quelconque des revendications 1 à 7. 9) Compositions selon la revendication 8, caractérisées en ce qu'elles comprennent (les parties sont données en poids) : É pour 100 parties d'élastomère(s) isoprénique(s), É de 10 à 200 parties de charge inorganique (C), É une quantité de combinaisons (Al) + (A2) qui apporte dans chaque composition: - 0,5 à 15 parties d'ingrédient (Al), et - 0,5 à 15 parties d'ingrédient (A2). 10) Compositions selon la revendication 9, caractérisée en ce qu'elles comprennent (les parties sont données en poids) : É pour 100 parties d'élastomère(s) isoprénique(s), É de 30 à 150 parties de charge inorganique (C), É une quantité de combinaisons (Al) + (A2) qui apporte dans chaque composition: 1 à 10 parties d'ingrédient (Al), et 1 à 10 parties d'ingrédient (A2). 11) Compositions selon l'une quelconque des revendications 8 à 10, caractérisées en ce que le (ou les) élastomère(s) isoprénique(s) est (sont) choisi(s) parmi: (1) les polyisoprènes de synthèse obtenus par homopolymérisation de l'isoprène ou méthyl-2 butadiène-1,3; (2) les polyisoprènes de synthèse obtenus par copolymérisation de l'isoprène avec un ou plusieurs monomères insaturés éthyléniquement choisis parmi: - (2.1) les monomères diènes conjuguées, autres que l'isoprène, ayant de 4 à 22 atomes de carbone; - (2.2) les monomères vinyles aromatiques ayant de 8 à 20 atomes de carbone; - (2.3) les monomères nitriles vinyliques ayant de 3 à 12 atomes de carbone; - (2.4) les monomères esters acryliques dérivés de l'acide acrylique ou de l'acide méthacrylique avec des alcanols ayant de 1 à 12 atomes de carbone; - (2.5) un mélange de plusieurs des monomères précités (2.1) à (2.4) entre eux; les polyisoprènes copolymères contenant entre 99 % et 20 % en poids d'unités isopréniques et entre 1 % et 80 % en poids d'unités diéniques, vinyles aromatiques, nitriles vinyliques et/ou esters acryliques, et consistant par exemple dans le poly(isoprène-butadiène), le poly(isoprène-styrène) et le poly(isoprènebutadiènestyrène) ; (3) le caoutchouc naturel; (4) les copolymères obtenus par copolymérisation d'isobutène et d'isoprène (caoutchouc 5 butyle), ainsi que les versions halogénées, en particulier chlorées ou bromée, de ces copolymères; (5) un mélange de plusieurs des élastomères précités (1) à (4) entre eux; (6) un mélange contenant une quantité majoritaire allant de 51 % à 99,5 % en poids d'élastomère précité (1) ou (3) et une quantité minoritaire allant de 49 % à 0,5 % en 10 poids) d'un ou plusieurs élastomères diéniques autres qu'isopréniques. 12) Compositions selon la revendication 11, caractérisée en ce que l' on fait appel à un ou plusieurs élastomères isopréniques choisis parmi: (1) les polyisoprènes de synthèse homopolymères; (2) les polyisoprènes de synthèse copolymères consistant dans le poly(isoprène-butadiène), le poly(isoprène-styrène) et le poly(isoprène-butadiènestyrène) ; (3) le caoutchouc naturel; (4) le caoutcouc butyle; (5) un mélange des élastomères précités (1) à (4) entre eux; (6) un mélange contenant une quantité majoritaire d'élastomère précité (1) ou (3) et une quantité minoritaire d'élastomère diénique autre qu'isoprénique consistant dans le polybutadiène, le polychloroprène, le poly(butadiène-styrène), le poly(butadiène-acrylonitrile) et un terpolymère (éthylènepropylène-diène monomère non conjugué). 13) Compositions selon l'une quelconque des revendications 8 à 12, caractérisées en ce que la charge inorganique renforçante consiste dans la silice, prise seule ou en mélange 25 avec de l'alumine. 14) Compositions selon la revendication 13, caractérisée en ce que: ^ la silice est une silice de combustion, classique ou hautement dispersible, présentant notamment une surface spécifique BET à 450 m2/g, ^ l'alumine est une alumine hautement dispersible, présentant notamment une surface spéficique BET allant de 30 à 400 m2/g et un taux élevé de fonction réactive de surface Al-OH. 15) Compositions selon l'une quelconque des revendications 8 à 14, caractérisées en ce 35 qu'elles contiennent en outre tout ou partie des autres constituants additifs auxiliaires habituellement utilisés dans le domaine des compositions d'élastomère(s) caoutchoucs, lesdits autres constituants et additifs comprenant: ^ s'agissant du système de vulcanisation: - (Dl) : à titre obligatoire, des agents de vulcanisation choisis parmi le soufre ou des composés donneurs de soufre; - (D2) : à titre facultatif, des accélérateurs de vulcanisation; - (D3) : à titre facultatif, des activateurs de vulcanisation; ^ s'agissant d'autre(s) additif(s) : - (D4) : à titre facultatif, une charge renforçante conventionnelle consistant dans le noir de carbone; - (D5) : à titre facultatif, une charge blanche conventionnelle peu ou non renforçante; (D6) : à titre facultatif, des agents protecteurs; - (D7) : à titre facultatif, des agents de plastification et des agents d'aide à la mise en oeuvre. 16) Procédé de préparation des compositions d'élastomère(s) isoprénique(s) selon l'une quelconque des revendications 8 à 15, caractérisé en ce qu'il consiste à mettre en oeuvre les deux phases 1 et 2 suivantes: É phase 1: on introduit et malaxe dans un mélangeur interne usuel, en une ou plusieurs étapes, tous les ingrédients nécessaires à l'exception généralement du (ou des) agent(s) de vulcanisation en opérant à une température allant de 40 C à 200 C; É phase 2: puis le mélange ainsi obtenu est repris ensuite sur un mélangeur externe et on y ajoute alors le (ou les) agent(s) de vulcanisation et éventuellement un ou plusieurs autre(s) ingrédient(s), en opérant à une température plus basse, inférieure à 120 C. 17) Procédé selon la revendication 16, caractérisé en ce que: É l'agent de couplage (A2) est introduit en totalité au cours de la phase 1 en même temps que la charge inorganique renforçante; É tandis que l'agent de couplage (Al) est soit introduit en totalité au cours de la phase 1, soit introduit en totalité au cours de la phase 2, soit fractionné entre les deux phases 1 et 2, la première fraction incorporée en phase 1 correspondant à une proportion allant de 10 à 80% en poids, la seconde fraction incorporée en phase 2 correspondant à une proportion allant de 90 à 20% en poids. 18) Articles en élastomère(s), caractérisés en ce qu'ils possèdent un corps comprenant une composition selon l'une quelconque des revendications 8 à 15. 19) Articles selon la revendication 18, caractérisés en ce qu'ils consistent dans des 5 supports de moteurs, des semelles de chaussures, des galets de téléphérique, des joints d'appareillages électroménagers et des gaines de câbles.